(57)【要約】【課題】例えば、自動車用の内装材、特に表面に細かな凹凸を備えた皮や皮シボ調の内装材、布地などに対しても十分な拭き取り性能を備え、しかも表面を傷付けることのないワイピングクロスを提供する。【解決手段】立毛を備えた布帛から成るワイピングクロスにおいて、上記立毛が直径５〜１８μｍの繊維と共に、直径２３〜５０μｍの繊維を含み、望ましくは断面に複数のフィンを備えた異形断面繊維を含むようにする。【選択図】なし【特許請求の範囲】
【請求項１】
立毛を備えた布帛から成り、上記立毛が直径５〜１８μｍの繊維と直径２３〜５０μｍの繊維を含んでいることを特徴とするワイピングクロス。
【請求項２】
上記立毛を構成する繊維に、複数のフィンを有する異形断面繊維が含まれていることを特徴とする請求項１に記載のワイピングクロス。
【請求項３】
上記異形断面繊維の扁平比（最大直径／最小直径）が１．５〜３．５であることを特徴とする請求項２に記載のワイピングクロス。
【請求項４】
デニールで表された丸断面繊維と異形断面繊維との繊度比が１００：０〜５０：５０の範囲内であることを特徴とする請求項２又は３に記載のワイピングクロス。
【請求項５】
内装材に用いることを特徴とする請求項１〜４のいずれか１つの項に記載のワイピングクロス。
【請求項６】
自動車の内装材に用いることを特徴とする請求項５に記載のワイピングクロス。
【請求項７】
家具に用いることを特徴とする請求項１〜４のいずれか１つの項に記載のワイピングクロス。
【発明の詳細な説明】
【技術分野】
【０００１】
本発明は、立毛を有し、拭取り性能に優れた布帛から成るワイピングクロスに係わり、例えば、自動車や建物などの内装や、ソファや椅子などの家具に使用されている皮革、皮シボ調の材料、あるいは布地に付着した汚れを拭取るのに好適に用いられるワイピングクロスに関するものである。
【背景技術】
【０００２】
立毛を有する布帛として、例えば特許文献１には、複数のポリエステルカットパイル繊維からなるカットパイル層を備えた立毛布帛において、上記ポリエステルカットパイル繊維に、３箇所以上の凹部を有する異型断面繊維や十字断面繊維、扁平断面繊維を含ませることが記載されている。
【特許文献１】特開２００６−３１６３７０号公報
【発明の開示】
【発明が解決しようとする課題】
【０００３】
しかしながら、上記特許文献１に記載された立毛布帛は、カーシート用、家庭やオフィス、展示場などの内装用、あるいは衣料用のものであって、立毛表面が見る角度によって黒ずんで見えるという問題点の解消を目的とするものである。
したがって、ワイピングクロスとしての用途は必ずしも考慮されておらず、自動車用内装材、特に表面に細かな凹凸を備えた内装材用のワイピングクロスとして、所望の拭き取り性能を発現させることは困難である。
【０００４】
本発明は、従来の立毛布帛をワイピングクロスとして用いた場合における上記課題に着目してなされたものであって、その目的とするところは、例えば自動車用の内装材、特に表面に細かな凹凸を備えた皮や皮シボ調の内装材、布地等に対しても十分な拭き取り性能を備えたワイピングクロスを提供することにある。
【課題を解決するための手段】
【０００５】
本発明者らは、上記目的を達成すべく、鋭意検討を重ねた結果、内装材の凹凸形状を考慮して、立毛の繊維径を調整することによって、上記課題が解決できることを見出し、本発明を完成するに到った。
【０００６】
すなわち、本発明は上記知見に基づくものであって、本発明のワイピングクロスは、立毛を備えた布帛から成るものであって、上記立毛が直径５〜１８μｍの繊維と直径２３〜５０μｍの繊維を含んでいることを特徴としている。
【発明の効果】
【０００７】
本発明によれば、立毛布帛における立毛繊維径を５〜１８μｍのものと２３〜５０μｍのものとの２種類を含むものとしたため、表面に細かな凹凸を有する皮や皮シボ調の内装材、布地等に対しても十分な拭き取り性能を発揮することになる。
【発明を実施するための最良の形態】
【０００８】
以下、本発明のワイピングクロスについて、詳細かつ具体的に説明する。
【０００９】
本発明のワイピングクロスは、上記したように、立毛布帛から成り、当該立毛が直径５〜１８μｍの繊維と直径２３〜５０μｍの繊維を含むものであって、例えば自動車の内装材、特に皮や皮シボ調の内装材、布地等に好適に用いることができる。なお、必ずしも自動車用のみならず、航空機や船舶、一般家屋を始めとする各種建造物における天井や壁などの内装材、椅子やシート、応接セットなどの表装材にも広く適用することができる。
【００１０】
図１は、皮シボ調の自動車用内装材の表面形状を示すものであって、このような自動車用内装材には、表面に微細な凹凸があり、図１から明らかなように、凸部間距離は１５〜２０μｍである。加えて、汚れは自動車内装材の凹部と凸部に関係なく、均一に付着する。  そこで、凹部に付着した汚れを掻き取るためには、立毛に凸部間距離と太さを合わせた直径５〜１８μｍの繊維を用いることが効果的である。
【００１１】
一方、凸部に付着した汚れを掻き取るためには、太く剛性が高い直径２３〜５０μｍの繊維を用いることが効果的である。
立毛に直径５０μｍよりも太い繊維を用いると、相手材を傷付けることがあるため、立毛に直径５〜１８μｍと直径２３〜５０μｍの少なくとも２種類の繊維を用いることによって、皮あるいは皮シボ調の自動車用内装材に付着した汚れを十分に拭取ることが可能となる。
【００１２】
本発明のワイピングクロスである立毛布帛は、例えば、繊維糸条から成り編織組織を有する地組織部と、少なくとも１層の立毛層とから成るものとすることができる。このような立毛層は、地組織部に編み込まれ、又は織り込まれ、地組織部からその少なくとも１面側に伸び出ており、上記したように、立毛は直径５〜１８μｍと直径２３〜５０μｍである少なくとも２種類の繊維から成る。
なお、立毛を有する布帛は、平面状のものに限定される訳ではなく、織物、編物等の平面的材料を立体的に加工してもよい。また、立毛は通常無処理であるが、より強固、より多くの汚れ捕集、継続的な捕集効果が要求される場合には、油性の吸着剤としてのオイルや界面活性剤を付与することもできる。
【００１３】
上記繊維糸条としては、ポリアミド、ポリエステル、ポリオレフィン、ポリビニル系の合成繊維が用いられるが、これらのうちポリエステル繊維を好適に用いることができる。  これは、ポリエステル繊維は、弾性率が高いために布帛の掻き取り性能が優れることによる。なお、上記ポリエステル繊維を形成するポリエステル樹脂としては、ジカルボン酸成分とジグリコール成分とから製造される通常のポリエステルでよい。
【００１４】
ジカルボン酸成分としては、主としてテレフタル酸を用いることが好ましく、ジグリコール成分としては主としてエチレングリコール、トリメチレングリコール及びテトラメチレングリコールから選ばれた少なくとも１種のアルキレングリコールを用いることが好ましい。
【００１５】
ポリエステル樹脂には、上記のジカルボン酸成分やグリコール成分の他に、第３成分を含んでいてもよい。このような第３成分としては、カチオン染料可染性アニオン成分、例えば、ナトリウムスルホイソフタル酸、テレフタル酸以外のジカルボン酸、例えばイソフタル酸、ナフタレンジカルボン酸、アジピン酸、セバシン酸、及びアルキレングリコール以外のグリコール化合物、例えばジエチレングリコール、ポリエチレングリコール、ビスフェノールＡ、ビスフェノールスルフォンの１種以上を用いることができる。
また、必要に応じて、上記した艶消し剤以外に、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上を含有させてもよい。
【００１６】
本発明のワイピングクロスにおいては、上記立毛を構成する繊維の中に、単純な円形断面ではなく、複数のフィンを備えた異形断面を備えた繊維が含まれていることが好ましい。
このように立毛に複数のフィンを有する異形断面の繊維が含まれることによって、掻き取った汚れが立毛に保持され易くなり、ワイピングクロスとしての繰り返し使用性が向上することになる。なお、本発明において、このような異形断面を有する繊維の径とは、最大直径と最小直径の算術平均値を意味することとする。
【００１７】
このような異形断面形状の繊維として、具体的には十字断面繊維、Ｙ字断面繊維、星形断面繊維などが例示されるが、良好な掻き取り性能を得る観点から、十字断面繊維（４つのフィンを備えた断面形状）であることが特に好ましい。
また、繊維の断面形状（扁平比）としては、図２に示すように最大直径Ｃ１の最小直径Ｃ２に対する比（Ｃ１／Ｃ２）が１．５〜３．５の範囲、さらには２．０〜２．５の範囲内であることが好ましい。
【００１８】
すなわち、立毛に用いられる異形断面繊維の扁平比（Ｃ１／Ｃ２）が１．５よりも小さければ、曲げ剛性は向上するものの、フィンに掻き取った汚れを保持することができず、ワイピングクロスとしての繰り返し使用性が低くなることがある。
一方、上記扁平比（Ｃ１／Ｃ２）が３．５よりも大きくなると、掻き取った汚れの保持性は向上するが、曲げ剛性が低くなって、掻き取り性能が劣化する傾向があるため、上記断面形状比については１．５〜３．５の範囲とすることが好ましい。
【００１９】
また、立毛繊維中における異形断面繊維ではない丸断面繊維と異形断面繊維の構成比については、デニールで表された丸断面繊維と異形断面繊維との繊度比として、１００：０〜５０：５０の範囲であることが望ましい。
すなわち、丸断面繊維と断面に複数のフィンを有する異形断面繊維との繊度比が、前者：後者で５０：５０よりも異形断面繊維の割合が大きくなると、掻き取った汚れの保持性は向上するものの、曲げ剛性が低くなり、掻き取り性能が劣化して、好ましくなくなることがあることによる。
【００２０】
そして、本発明のワイピングクロスにおける立毛密度については、１５００〜３５００μｍ／ｃｍ２の範囲内とすることが好ましい。
立毛密度が１５００μｍ／ｃｍ２よりも小さくなると、立毛が皮あるいは皮シボ調の自動車用内装材に付着した汚れに到達する機会が少なくなって、汚れの掻き取り性能が低くなることがある。また、立毛密度が３５００μｍ／ｃｍ２よりも大きくなると、立毛の空隙が小さくなり、これによって上記のような自動車用内装材の表面にある凹凸に立毛が追従しなくなって、汚れの掻き取り性能が低くなる傾向がある。
【００２１】
なお、立毛密度は、例えば、光学顕微鏡により打ち込み数を測定し次式に基づいて算出することができる。
【００２２】
【数１】
2010029579.tif 000002
【実施例】
【００２３】
以下、本発明を実施例に基づいて、さらに具体的に説明するが、本発明はこれらの実施例のみに限定されるものではない。
【００２４】
〔ワイピングクロスの作製〕
（実施例１）
丸断面を有するポリエステル繊維（３．５ｄｔｅｘ×４８本、単糸径：１８μｍ）と、同じく丸断面のポリエステル繊維（５．６ｄｔｅｘ×３０本、単糸径：２３μｍ）をパイル糸及び地糸に用いて、二重パイル織機にて製織し、２枚の織物間の経糸（パイル糸）をナイフで切断して２枚のパイル織物を得た。そして、ブラッシングによりパイルの立毛繊維の方向を揃えた後、パイルの長さを刈り揃え、モケット織物を得、当該布帛を本例のワイピングクロスとした。
当該ワイピングクロスの緒元を表１に示す。なお、立毛密度は、立毛の打ち込み数を光学顕微鏡を用いて測定し、次式に基づいて算出した。
【００２５】
【数１】
2010029579.tif 000003
【００２６】
（実施例２）
実施例１に用いた２種の丸断面ポリエステル繊維に加えて、４つのフィンを備えた異形断面（十字断面繊維）を有するポリエステル繊維（２．８ｄｔｅｘ×２４本、単糸径：１６μｍ）を用いたこと以外は、上記実施例と同様の操作を繰り返し、本例のワイピングクロスを得た。
当該ワイピングクロスの緒元を表１に併せて示す。
【００２７】
（比較例１）
丸断面を有するポリエステル繊維（２７．０ｄｔｅｘ×６本、単糸径：５０μｍ）のみを用いたこと以外は、上記実施例と同様の操作を繰り返し、本比較例のワイピングクロスとした。
当該ワイピングクロスの緒元を表１に併せて示す。
【００２８】
（比較例２）
４つのフィンを備えた十字断面を備えたポリエステル繊維（２．８ｄｔｅｘ×９６本、単糸径：１６μｍ）丸断面を有するポリエステル繊維（２７．０ｄｔｅｘ×６本、単糸径：１６μｍ）のみを用いたこと以外は、上記実施例と同様の操作を繰り返し、本比較例のワイピングクロスとした。
当該ワイピングクロスの緒元を表１に併せて示す。
【００２９】
【表１】
2010029579.tif 000004
【００３０】
〔性能評価〕
（１）相手材に対する攻撃性
上記により得られた各ワイピングクロスを相手材に対して摺動させ、相手材の光沢値を測定することによって、相手材に対する攻撃性を評価した。
【００３１】
すなわち、相手材として本皮（ホクヨー株式会社製エリオＩＩ）を使用し、摺動試験機を用いて３３０ｇ／ｃｍ２の圧力で５２００回の摺動を行い、摺動試験後、ミノルタ社製Ｕｎｉ−Ｇｌｏｓｓ６０を用いて光沢値を測定した。
この結果を表２に示す。なお、表中において、摺動試験前後の光沢値の差が０〜１のものを「○」、５以上のものを「×」と表記した。
【００３２】
【表２】
2010029579.tif 000005
【００３３】
表２における比較例１の結果から、立毛に直径５０μｍよりも太い繊維を用いると、相手材を傷付けることが判明した。
【００３４】
（２）汚れ拭き取り性能
上記本皮（ホクヨー株式会社製エリオＩＩ）に汚れを付着させた後、各ワイピングクロスを摺動させて拭き取る操作を５回繰り返し、拭き取り前との色差を測定することによって、汚れ拭き取り性能を評価した。
【００３５】
すなわち、上記本皮に、人工的な汚れとして、オレイン酸と試験用粉体（ＪＩＳ  Ｚ８９０１に規定される１２種）と、顔料用カーボンブラックの混合物を塗布した後、摺動試験機を用いて３３０ｇ／ｃｍ２の拭き取り荷重で１回当たり３０回の往復摺動させた。
摺動後、ＳＤＧ社製測色計（エックスライトｓｐ６４）を用いて、色調を測定し、拭き取り試験前後の色差が０〜１のものを「○」、２〜４のものを「△」、５以上のものを「×」と評価した。この結果を表３に示す。
【００３６】
【表３】
2010029579.tif 000006
【００３７】
表３の結果から判るように、丸断面繊維のみから成る立毛を備えた実施例１に対して、異形断面繊維が含まれる実施例２のワイピングクロスの拭き取り性能が若干向上しており、異形断面繊維を混合することの有効性が確認された。
これに対して、繊維径が細い異形断面繊維のみから成る比較例２によるワイピングクロスにおいては、立毛の剛性が不足する結果、拭取り性能が低下することが確認された。
【００３８】
以上のように、直径５〜１８μｍの細径繊維と直径２３〜５０μｍの太径繊維とを含む立毛を備えた本発明のワイピングクロスにおいては、例えば、皮あるいは皮シボ調、布地等の自動車用内装に対して、その表面を傷付けることなく、拭き取り性能を向上させることができる。したがって、このようなワイピングクロスを用いることによって、自動車の内装材の初期品質を長期に亘って保持することができる。
【図面の簡単な説明】
【００３９】
【図１】本発明のワイピングクロスを適用するのに好適な皮シボ調の自動車用内装材の表面凹凸形状を示すグラフである。
【図２】本発明に用いる異形断面繊維の断面形状を模式的に示す説明図である。
【図１】
2010029579.tif 000007
【図２】
2010029579.tif 000008